(57)【要約】【課題】防眩性及びギラツキ防止性に優れた防眩コーティング組成物を提供する。【解決手段】本発明の防眩コーティング組成物は、第１、第２及び第３成分を含み、組成物の硬化層である防眩ハードコート層は、第１及び第２成分の相分離により形成された微細凹凸を有し、凸部に第３成分が偏在し、所定の表面粗さを有し、第１成分は、少なくとも多官能性不飽和二重結合含有モノマー又はオリゴマーを含み、第２成分は活性エネルギー線等で硬化し得る、不飽和二重結合含有アクリル共重合体であるオリゴマー又は樹脂であり、第３成分は所定の平均粒径と屈折率（Ｒｆ３）を有する。また、Ｒｆ３と硬化塗膜の屈折率Ｒｆcfは、０．０１≦｜Ｒｆ３−Ｒｆcf｜≦０．２３の関係であり、第１成分のＳＰ値（ＳＰ１）、第２成分のＳＰ値（ＳＰ２）、第３成分のＳＰ値（ＳＰ３）がＳＰ１−ＳＰ２≧０．７、且つ（ＳＰ３）＜（ＳＰ２）＜（ＳＰ１）の関係である。【選択図】  図１
2019070714.tif 000002
【特許請求の範囲】
【請求項１】
第１成分と第２成分と第３成分とを含む防眩コーティング組成物であって、
前記防眩コーティング組成物の硬化層である防眩ハードコート層は、前記第１成分及び前記第２成分の相分離により形成された微細凹凸を有し、
前記微細凹凸の凸部に前記第３成分が偏在し、及び
前記防眩ハードコート層の膜厚が１．０〜１５．０μｍである場合、前記微細凹凸の表面粗さは０．０５〜２．００μｍである防眩ハードコート層であり、
前記第１成分は、多官能性不飽和二重結合含有モノマー及びオリゴマーから選択される少なくとも１種を含み、
前記第２成分は、不飽和二重結合含有アクリル共重合体であるオリゴマー又は樹脂であり、
前記第３成分は、平均粒径が０．１〜１０．０μｍ、かつ、屈折率（Ｒｆ３）が１．３４〜１．７５である微粒子であり、
前記屈折率（Ｒｆ３）と、前記第１成分及び第２成分を含む硬化塗膜の屈折率（Ｒｆcf）との関係は、
０．０１≦｜（Ｒｆ３）−（Ｒｆcf）｜≦０．２３であり、
前記第１成分のＳＰ値を（ＳＰ１）とし、前記第２成分のＳＰ値を（ＳＰ２）とし、前記第３成分のＳＰ値を（ＳＰ３）とした場合、
ＳＰ１−ＳＰ２≧０．７であり、且つ
前記ＳＰ１、ＳＰ２及びＳＰ３は、以下の（１）の関係を有する、
（１）：（ＳＰ３）＜（ＳＰ２）＜（ＳＰ１）
防眩コーティング組成物。
【請求項２】
前記第１成分は、重量平均分子量が２００〜５０００の多官能性不飽和二重結合含有モノマー及びオリゴマーから選択される少なくとも１種を含み、
前記第２成分は、重量平均分子量が２０００〜１０００００である、不飽和二重結合含有アクリル共重合体であるオリゴマー又は樹脂である、請求項１に記載の防眩コーティング組成物。
【請求項３】
前記第１成分は、多官能（メタ）アクリレート化合物及び多官能ウレタン（メタ）アクリレート化合物からなる群から選択される少なくとも１種を含む、請求項１又は２に記載の防眩コーティング組成物。
【請求項４】
前記第１成分は、多官能（メタ）アクリレート化合物及び多官能ウレタン（メタ）アクリレート化合物を含み、
前記第１成分における多官能（メタ）アクリレート化合物及び多官能ウレタン（メタ）アクリレート化合物の質量比が、多官能（メタ）アクリレート化合物：多官能ウレタン（メタ）アクリレート化合物＝９９．５：０．５〜２０：８０の範囲内である、請求項１から３のいずれか１項に記載の防眩コーティング組成物。
【請求項５】
前記第１成分及び第２成分の質量比は、第１成分：第２成分＝９９．５：０．５〜６０：４０の範囲内である、請求項１〜４のいずれか１項に記載の防眩コーティング組成物。
【請求項６】
前記防眩コーティング組成物の硬化層である防眩ハードコート層は、
膜厚が１．０〜１０．０μｍである場合、トータルヘイズ値Ｈａが１〜３５％であり、かつ、内部ヘイズ値Ｈｉが０．５〜２５％である、請求項１〜５のいずれか１項に記載の防眩コーティング組成物。
【請求項７】
透明高分子基材の少なくとも一方の面上に、防眩ハードコート層を有する、光学積層部材であって、
前記防眩ハードコート層は、請求項１〜６のいずれか１項に記載の防眩コーティング組成物から形成された層である、光学積層部材。
【請求項８】
透明高分子基材の一方の面上に、防眩ハードコート層を有し、かつ、
透明高分子基材の他の一方の面上に、加飾層を有する、光学積層部材であって、
前記防眩ハードコート層は、請求項１〜６のいずれか１項に記載の防眩コーティング組成物から形成された層である、光学積層部材。
【請求項９】
請求項８に記載の光学積層部材を有する、車載機器用光学積層部材。
【請求項１０】
基材表面に、防眩コーティング組成物を塗布し、未硬化のコーティング組成物層を形成する工程、未硬化のコーティング組成物層を硬化させ、凹凸を有する防眩ハードコート層を形成する工程、
を含む、防眩ハードコート層の形成方法であって、
前記防眩コーティング組成物は、第１成分と第２成分と第３成分とを含み、
前記防眩コーティング組成物の硬化層である防眩ハードコート層は、前記第１成分及び前記第２成分の相分離により形成された微細凹凸を有し、
前記微細凹凸の凸部に前記第３成分が偏在し、及び
前記防眩ハードコート層の膜厚が１．０〜１５．０μｍである場合、前記微細凹凸の表面粗さは０．０５〜２．００μｍである防眩ハードコート層であり、
前記第１成分は、多官能性不飽和二重結合含有モノマー及びオリゴマーから選択される少なくとも１種を含み、
前記第２成分は、不飽和二重結合含有アクリル共重合体であるオリゴマー又は樹脂であり、
前記第３成分は、平均粒径が０．１〜１０．０μｍ、かつ、屈折率（Ｒｆ３）が１．３４〜１．７５である微粒子であり、
前記屈折率（Ｒｆ３）と、前記第１成分及び第２成分を含む硬化塗膜の屈折率（Ｒｆcf）との関係は、
０．０１≦｜（Ｒｆ３）−（Ｒｆcf）｜≦０．２３であり、
前記第１成分のＳＰ値を（ＳＰ１）とし、前記第２成分のＳＰ値を（ＳＰ２）とし、前記第３成分のＳＰ値を（ＳＰ３）とした場合、
ＳＰ１−ＳＰ２≧０．７であり、かつ
前記ＳＰ１、ＳＰ２及びＳＰ３は、以下の（１）の関係を有する、
（１）：（ＳＰ３）＜（ＳＰ２）＜（ＳＰ１）
防眩ハードコート層の形成方法。
【請求項１１】
第１成分と第２成分と第３成分とを含む防眩コーティング組成物であって、
前記防眩コーティング組成物の硬化層である防眩ハードコート層は、前記第１成分及び前記第２成分の相分離により形成された微細凹凸を有し、
前記微細凹凸の凸部に前記第３成分が偏在し、及び
前記防眩ハードコート層の膜厚が１．０〜１５．０μｍである場合、前記微細凹凸の表面粗さは０．０５〜２．００μｍである防眩ハードコート層であり、
前記第１成分は、多官能性不飽和二重結合含有モノマー及びオリゴマーから選択される少なくとも１種を含み、
前記第２成分は、不飽和二重結合含有アクリル共重合体であるオリゴマー又は樹脂であり、
前記第３成分は、平均粒径が０．１〜１０．０μｍ、かつ、屈折率（Ｒｆ３）が１．３４〜１．７５である微粒子であり、
前記屈折率（Ｒｆ３）と、前記第１成分及び第２成分を含む硬化塗膜の屈折率（Ｒｆcf）との関係は、
０．０１≦｜（Ｒｆ３）−（Ｒｆcf）｜≦０．２３であり、
前記第１成分のＳＰ値を（ＳＰ１）とし、前記第２成分のＳＰ値を（ＳＰ２）とし、前記第３成分のＳＰ値を（ＳＰ３）とした場合、
ＳＰ１−ＳＰ２≧０．７であり、かつ
前記ＳＰ１、ＳＰ２及びＳＰ３は、以下の（２）の関係を有する、
（２）：（ＳＰ２）＜（ＳＰ３）＜（ＳＰ１）且つ｜ＳＰ１−ＳＰ３｜＞｜ＳＰ２−ＳＰ３｜
防眩コーティング組成物。
【発明の詳細な説明】
【技術分野】
【０００１】
本発明は、防眩コーティング組成物、それを用いた光学積層部材、及び防眩ハードコート層の形成方法に関する。
【背景技術】
【０００２】
ディスプレイは、コンピュータ、テレビジョン、携帯電話、携帯情報端末機器（タブレットパソコン、モバイル機器及び電子手帳など）、そして、デジタルメーター、インストルメントパネル、ナビゲーション、コンソールパネル、センタークラスター及びヒーターコントロールパネルなどの車載用表示パネル、などの様々な分野で使用されている。これらの液晶ディスプレイにおいては、ディスプレイ表面上に、表面を粗面化する防眩（ＡＧ：Anti Glare）層が設けられることが多い。ディスプレイ表面上に防眩層を設けることによって、防眩層の表面の凹凸によって外光を乱反射させ、ディスプレイ表面に反射した像の輪郭をぼかすことができる。これによって、ディスプレイ表面上における反射像の視認性を低下することができ、そしてディスプレイ使用時における反射像の映り込みによる画面視認性の障害を解消することができる。
【０００３】
また、ディスプレイ（例えば液晶ディスプレイなど）の高精細化に伴い、映像光と防眩層の表面形状が干渉することにより、微細な輝度のばらつきが観察される場合がある。このため、優れた防眩性と、ギラツキ防止を両立することが要求されている。
【０００４】
特開２０１１−１１２９６４号公報（特許文献１）は、光透過性基材上に少なくとも防眩層を有し、前記防眩層は、前記光透過性基材と反対側表面に凹凸形状を有し、前記凹凸形状は、前記防眩層を構成するバインダー樹脂の相分離により形成された凹凸形状（Ａ）、及び、前記防眩層に含まれる内部散乱粒子により形成された凹凸形状（Ｂ）からなり、かつ、十点平均粗さＲｚが３μｍ未満である光学積層体を開示している。
この光学積層体は、外景の映り込み、ギラツキ防止及びコントラストの低下を防止することを目的としている。しかし、特許文献１に記載の光学積層体は、例えば、高精細化された液晶ディスプレイ等に用いると、ギラツキが生じ得るなど、防眩性とギラツキ防止を両立するものではない。
【０００５】
特開２００９−７５２４８号公報（特許文献２）は、基材フィルム上に、（Ａ）活性エネルギー線硬化型化合物の硬化物、（Ｂ）熱可塑性樹脂及び（Ｃ）有機微粒子を、質量比１００：０.３：１〜１００：５０：５０の割合で含むハードコート層を有し、当該ハードコート層において、上記（Ａ）成分と（Ｂ）成分とが相分離構造を形成しており、かつ内部ヘイズ値が５〜８０％であることを特徴とする防眩性ハードコートフィルムを開示している。しかし、特許文献２の防眩性ハードコートフィルムは、例えば、高精細化された液晶ディスプレイ等に用いると、ギラツキが生じ得るなど、防眩性とギラツキ防止を両立するものではない。また、画像鮮映性の合計値が１５０以下と低いため画面表示への視認性が満足されていない。
【０００６】
特開２００８−２９９００７号公報（特許文献３）は、透明プラスチックフィルムの少なくとも片面に、少なくとも１層の防眩ハードコート層を設けた防眩ハードコートフィルムであって、前記防眩ハードコート層は、樹脂Ａ（電離放射線硬化型樹脂）と樹脂Ｂ（電離放射線硬化型樹脂又はポリマー）と顔料を含み、防眩ハードコート層の表面ヘイズは該樹脂Ａと該樹脂Ｂの相分離により形成される凸凹により発生させ、かつ内部ヘイズは前記樹脂Ａ及び／又は樹脂Ｂと屈折率の異なる顔料による内部散乱により発生させることを特徴とする防眩ハードコートフィルムを開示している。しかし、特許文献３の防眩ハードコートフィルムは、例えば、高精細化された液晶ディスプレイ等に用いると、ギラツキが生じ得るなど、防眩性とギラツキ防止を両立するものではない。
【先行技術文献】
【特許文献】
【０００７】
【特許文献１】特開２０１１−１１２９６４号公報
【特許文献２】特開２００９−７５２４８号公報
【特許文献３】特開２００８−２９９００７号公報
【発明の概要】
【発明が解決しようとする課題】
【０００８】
本発明は、上記従来の課題を解決するものであり、その目的とするところは、液晶ディスプレイの画像表示部において求められる防眩性能及びギラツキ防止性能の両方を満たす防眩コーティング組成物、それを用いた光学積層部材、及び防眩ハードコート層の形成方法に関する。
【課題を解決するための手段】
【０００９】
上記課題を解決するため、本発明は下記態様を提供する。
［１］第１成分と第２成分と第３成分とを含む防眩コーティング組成物であって、
前記防眩コーティング組成物の硬化層である防眩ハードコート層は、前記第１成分及び前記第２成分の相分離により形成された微細凹凸を有し、
前記微細凹凸の凸部に前記第３成分が偏在し、及び
前記防眩ハードコート層の膜厚が１．０〜１５．０μｍである場合、前記微細凹凸の表面粗さは０．０５〜２．００μｍである防眩ハードコート層であり、
前記第１成分は、多官能性不飽和二重結合含有モノマー及びオリゴマーから選択される少なくとも１種を含み、
前記第２成分は、不飽和二重結合含有アクリル共重合体であるオリゴマー又は樹脂であり、
前記第３成分は、平均粒径が０．１〜１０．０μｍ、かつ、屈折率（Ｒｆ３）が１．３４〜１．７５である微粒子であり、
前記屈折率（Ｒｆ３）と、前記第１成分及び第２成分を含む硬化塗膜の屈折率（Ｒｆcf）との関係は、
０．０１≦｜（Ｒｆ３）−（Ｒｆcf）｜≦０．２３であり、
前記第１成分のＳＰ値を（ＳＰ１）とし、前記第２成分のＳＰ値を（ＳＰ２）とし、前記第３成分のＳＰ値を（ＳＰ３）とした場合、
ＳＰ１−ＳＰ２≧０．７であり、且つ
前記ＳＰ１、ＳＰ２及びＳＰ３は、以下の（１）の関係を有する、
（１）：（ＳＰ３）＜（ＳＰ２）＜（ＳＰ１）
防眩コーティング組成物。
［２］第１成分は、重量平均分子量が２００〜５０００の多官能性不飽和二重結合含有モノマー及びオリゴマーから選択される少なくとも１種を含み、
第２成分は、重量平均分子量が２０００〜１０００００である、不飽和二重結合含有アクリル共重合体であるオリゴマー又は樹脂である、［１］に記載の防眩コーティング組成物。
［３］第１成分は、多官能（メタ）アクリレート化合物及び多官能ウレタン（メタ）アクリレート化合物からなる群から選択される少なくとも１種を含む、［１］又は［２］に記載の防眩コーティング組成物。
［４］第１成分は、多官能（メタ）アクリレート化合物及び多官能ウレタン（メタ）アクリレート化合物を含み、
第１成分における多官能（メタ）アクリレート化合物及び多官能ウレタン（メタ）アクリレート化合物の質量比が、多官能（メタ）アクリレート化合物：多官能ウレタン（メタ）アクリレート化合物＝９９．５：０．５〜２０：８０の範囲内である、［１］〜［３］のいずれか１に記載の防眩コーティング組成物。
［５］第１成分及び第２成分の質量比は、第１成分：第２成分＝９９．５：０．５〜６０：４０の範囲内である、［１］〜［４］のいずれか１に記載の防眩コーティング組成物。
［６］防眩コーティング組成物の硬化層である防眩ハードコート層は、
膜厚が１．０〜１０．０μｍである場合、トータルヘイズ値Ｈａが１〜３５％であり、かつ、内部ヘイズ値Ｈｉが０．５〜２５％である、［１］〜［５］のいずれか１に記載の防眩コーティング組成物。
［７］透明高分子基材の少なくとも一方の面上に、防眩ハードコート層を有する、光学積層部材であって、防眩ハードコート層は、［１］〜［６］のいずれか１に記載の防眩コーティング組成物から形成された層である、光学積層部材。
［８］透明高分子基材の一方の面上に、防眩ハードコート層を有し、かつ、
透明高分子基材の他の一方の面上に、加飾層を有する、光学積層部材であって、
前記防眩ハードコート層は、［１］〜［６］のいずれか１に記載の防眩コーティング組成物から形成された層である、光学積層部材。
［９］上記［８］に記載の光学積層部材を有する、車載機器用光学積層部材。
［１０］基材表面に、防眩コーティング組成物を塗布し、未硬化のコーティング組成物層を形成する工程、未硬化のコーティング組成物層を硬化させ、凹凸を有する防眩ハードコート層を形成する工程、を含む、防眩ハードコート層の形成方法であって、
防眩コーティング組成物は、第１成分と第２成分と第３成分とを含み、
防眩コーティング組成物の硬化層である防眩ハードコート層は、第１成分及び第２成分の相分離により形成された微細凹凸を有し、微細凹凸の凸部に前記第３成分が偏在し、及び
防眩ハードコート層の膜厚が１．０〜１５．０μｍである場合、前記微細凹凸の表面粗さは０．０５〜２．００μｍである防眩ハードコート層であり、
第１成分は、多官能性不飽和二重結合含有モノマー及びオリゴマーから選択される少なくとも１種を含み、第２成分は、不飽和二重結合含有アクリル共重合体であるオリゴマー又は樹脂であり、
第３成分は、平均粒径が０．１〜１０．０μｍ、かつ、屈折率（Ｒｆ３）が１．３４〜１．７５である微粒子であり、
屈折率（Ｒｆ３）と、第１成分及び第２成分を含む硬化塗膜の屈折率（Ｒｆcf）との関係は、０．０１≦｜（Ｒｆ３）−（Ｒｆcf）｜≦０．２３であり、
第１成分のＳＰ値を（ＳＰ１）とし、第２成分のＳＰ値を（ＳＰ２）とし、第３成分のＳＰ値を（ＳＰ３）とした場合、
ＳＰ１−ＳＰ２≧０．７であり、かつ
ＳＰ１、ＳＰ２及びＳＰ３は、以下の（１）の関係を有する、
（１）：（ＳＰ３）＜（ＳＰ２）＜（ＳＰ１）
防眩ハードコート層の形成方法。
［１１］第１成分と第２成分と第３成分とを含む防眩コーティング組成物であって、
防眩コーティング組成物の硬化層である防眩ハードコート層は、第１成分及び第２成分の相分離により形成された微細凹凸を有し、微細凹凸の凸部に前記第３成分が偏在し、及び
防眩ハードコート層の膜厚が１．０〜１５．０μｍである場合、微細凹凸の表面粗さは０．０５〜２．００μｍである防眩ハードコート層であり、
第１成分は、多官能性不飽和二重結合含有モノマー及びオリゴマーから選択される少なくとも１種を含み、
第２成分は、不飽和二重結合含有アクリル共重合体であるオリゴマー又は樹脂であり、
第３成分は、平均粒径が０．１〜１０．０μｍ、かつ、屈折率（Ｒｆ３）が１．３４〜１．７５である微粒子であり、
屈折率（Ｒｆ３）と、第１成分及び第２成分を含む硬化塗膜の屈折率（Ｒｆcf）との関係は、０．０１≦｜（Ｒｆ３）−（Ｒｆcf）｜≦０．２３であり、
第１成分のＳＰ値を（ＳＰ１）とし、第２成分のＳＰ値を（ＳＰ２）とし、第３成分のＳＰ値を（ＳＰ３）とした場合、ＳＰ１−ＳＰ２≧０．７であり、かつ
ＳＰ１、ＳＰ２及びＳＰ３は、以下の（２）の関係を有する、
（２）：（ＳＰ２）＜（ＳＰ３）＜（ＳＰ１）且つ｜ＳＰ１−ＳＰ３｜＞｜ＳＰ２−ＳＰ３｜
防眩コーティング組成物。
【発明の効果】
【００１０】
本発明の防眩コーティング組成物は、防眩性能及びギラツキ防止性能の両方を満たす防眩ハードコート層を形成できる。
【図面の簡単な説明】
【００１１】
【図１】図１は、本発明の防眩コーティング組成物により形成された防眩ハードコート層の一例を示す表面観察写真である。
【発明を実施するための形態】
【００１２】
本発明は、第１成分と第２成分と第３成分とを含む防眩コーティング組成物であって、
前記防眩コーティング組成物の硬化層である防眩ハードコート層は、前記第１成分及び前記第２成分の相分離により形成された微細凹凸を有し、
前記微細凹凸の凸部に前記第３成分が偏在し、及び
前記防眩ハードコート層の膜厚が１．０〜１５．０μｍである場合、前記微細凹凸の表面粗さは０．０５〜２．００μｍである防眩ハードコート層であり、
前記第１成分は、多官能性不飽和二重結合含有モノマー及びオリゴマーから選択される少なくとも１種を含み、
前記第２成分は、不飽和二重結合含有アクリル共重合体であるオリゴマー又は樹脂であり、
前記第３成分は、平均粒径が０．１〜１０．０μｍ、かつ、屈折率（Ｒｆ３）が１．３４〜１．７５である微粒子であり、
前記屈折率（Ｒｆ３）と、前記第１成分及び第２成分を含む硬化塗膜の屈折率（Ｒｆcf）との関係は、
０．０１≦｜（Ｒｆ３）−（Ｒｆcf）｜≦０．２３であり、
前記第１成分のＳＰ値を（ＳＰ１）とし、前記第２成分のＳＰ値を（ＳＰ２）とし、前記第３成分のＳＰ値を（ＳＰ３）とした場合、
ＳＰ１−ＳＰ２≧０．７であり、且つ
前記ＳＰ１、ＳＰ２及びＳＰ３は、以下の（１）の関係を有する、
（１）：（ＳＰ３）＜（ＳＰ２）＜（ＳＰ１）
防眩コーティング組成物、に関する。
【００１３】
このような特徴を有する本発明の防眩コーティング組成物は、優れた防眩性能とギラツキ防止性能を両立してもたらす防眩ハードコート層を形成できる。特に、高精細の液晶ディスプレイにおいても、優れた防眩性能とギラツキ防止性能を両立できる。
図１は、本発明の防眩コーティング組成物により形成された防眩ハードコート層の表面観察写真の一例である。第１成分、第２成分及び第３成分により、微細凹凸が形成されていることが分かる。例えば、図１において、凹部１０は、海構造とも称され、本発明における第１成分を主に含む。また、凸部２０は、島構造とも称され、本発明における第２成分及び第３成分を主に含む。なお、このような観察写真は、例に過ぎず、様々な形態を取り得る。
さらに、本発明の防眩コーティング組成物は、優れた耐擦傷性能をもたらす。また、例えば液晶ディスプレイが示す輝度及びコントラストを良好に保つことができ、例えば、黒の締まり感を保つことができる。
【００１４】
ある態様において、本発明の防眩コーティング組成物を、車載用途に使用できる。例えば、本発明の防眩コーティング組成物を、車載機器用光学積層部材に使用できる。
本発明の防眩コーティング組成物を含む成型品は、例えば、車載機器タッチパネルディスプレイ用光学積層部材に用いることができ、このようなタッチパネルディスプレイ用光学積層部材は、表示パネルを保護する役割を果たしている。表示パネルを保護するために、成型品は適度な硬度を有さなければならず、本発明の防眩コーティング組成物を含む成型品は、車載用途に適し、十分な硬度を有している。
さらに、車載用途の場合、安全の観点から、外光が表示パネル、液晶ディスプレイ等の表面で反射および乱反射することを防がなければならない。本発明の防眩コーティング組成物であれば、車載機器用光学積層部材に使用した場合、画像表示部において求められる防眩性能及びギラツキ防止性能の両方を満たすことができる。
その上、本発明の防眩コーティング組成物であれば、車載用途において求められるギラツキ防止性と画像鮮映性及び黒さの締り感とを全て満たすことができる。
以下、各種物性について説明する。
【００１５】
本発明の防眩コーティング組成物の硬化層である防眩ハードコート層は、第１成分及び第２成分の相分離により形成された微細凹凸を有する。
上記相分離が生じる第１成分及び第２成分の組み合わせとして、第１成分のＳＰ値（ＳＰ１）及び第２成分のＳＰ値（ＳＰ２）において、下記条件
ＳＰ２＜ＳＰ１
ＳＰ１−ＳＰ２≧０．７
を満たす態様が挙げられる。
上記条件を満たす第１成分及び第２成分を含む防眩コーティング組成物を、例えば基材上に塗布すると、第１成分及び第２成分のＳＰ値の差に基づいて第１成分と第２成分とが相分離し、防眩ハードコート層の表面に、連続したランダムな凹凸を形成できる。
【００１６】
ＳＰ値とは、ｓｏｌｕｂｉｌｉｔｙ ｐａｒａｍｅｔｅｒ（溶解性パラメーター）の略であり、溶解性の尺度となるものである。ＳＰ値は数値が大きいほど極性が高く、逆に数値が小さいほど極性が低いことを示す。
【００１７】
例えば、ＳＰ値は次の方法によって実測することができる［参考文献：ＳＵＨ、ＣＬＡＲＫＥ、Ｊ．Ｐ．Ｓ．Ａ−１、５、１６７１〜１６８１（１９６７）］。
【００１８】
測定温度：２０℃
サンプル：樹脂０．５ｇを１００ｍｌビーカーに秤量し、良溶媒１０ｍｌを、ホールピペットを用いて加え、マグネティックスターラーにより溶解する。
溶媒：
良溶媒…ジオキサン、アセトンなど
貧溶媒…ｎ−ヘキサン、イオン交換水など
濁点測定：５０ｍｌビュレットを用いて貧溶媒を滴下し、濁りが生じた点を滴下量とする。
【００１９】
樹脂のＳＰ値δは次式によって与えられる。
【００２０】
【数１】
2019070714.tif 000003
【数２】
2019070714.tif 000004
【数３】
2019070714.tif 000005
【００２１】
Ｖi：溶媒の分子容（ｍｌ／ｍｏｌ）
φi：濁点における各溶媒の体積分率
δi：溶媒のＳＰ値
ｍｌ：低ＳＰ貧溶媒混合系
ｍｈ：高ＳＰ貧溶媒混合系
【００２２】
本発明においては、第１成分のＳＰ値（ＳＰ１）と第２成分のＳＰ値（ＳＰ２）との差（ＳＰ１−ＳＰ２）は０．７以上であり、１．０以上であるのが好ましい。このＳＰ値の差の上限は特に限定されないが、一般には１５以下である。第１成分のＳＰ値と第２成分のＳＰ値との差が０．７以上である場合は、互いの成分が相溶しない又は相溶しにくいため、防眩コーティング組成物の塗布後に第１成分と第２成分との相分離がもたらされると考えられる。
（ＳＰ１−ＳＰ２）の値が０．７未満であることにより、防眩性が大きく低下するおそれがある。また、トータルヘイズ値Ｈａが著しく小さくなるおそれがあり、表示装置に由来する光の強度にバラつきが発生するおそれがあり、写り込み防止性能が著しく低下するおそれがあり、防眩性能が不十分となり得る。
なお、要求される性能に応じて、本発明の範囲内であれば、第１成分のＳＰ値（ＳＰ１）と第２成分のＳＰ値（ＳＰ２）との差を適宜設定できる。
例えば、第１成分のＳＰ値（ＳＰ１）と第２成分のＳＰ値（ＳＰ２）が上記のような関係を有し、防眩コーティング組成物中において第１成分の含有量が第２成分の含有量よりも多い場合、第２成分が微細凹凸の凸部に多く存在し得る。
また、第１成分が、例えば、複数種の多官能性不飽和二重結合含有モノマーを含む場合、第１成分のＳＰ値は、各モノマーのＳＰ値を用いて、第１成分中における固形分質量比を元に平均値を算出することによって、求めることができる。同様の方法により、第２及び第３成分のＳＰ値を算出できる。
【００２３】
防眩コーティング組成物の硬化層である防眩ハードコート層について、その膜厚は例えば、１．０〜１５．０μｍであり、好ましくは２．０〜１３．５μｍであり、例えば、２．０〜１０．０μｍである。防眩ハードコート層がこのような範囲に厚みを有することで、優れた防眩性能及びギラツキ防止性能を共に備えることができる。
【００２４】
第１成分及び第２成分の相分離により形成された微細凹凸の表面粗さは、膜厚が、１．０〜１５．０μｍである場合、０．０５〜２．００μｍであり、好ましくは、０．０５〜１．７０μｍであり、例えば、０．０５〜１．００μｍである。
【００２５】
防眩コーティング組成物の硬化層である防眩ハードコート層が、このような範囲に表面粗さを有することにより、防眩ハードコート層は優れた防眩性能を有することができる。例えば、本発明の防眩コーティング組成物により得られる防眩ハードコート層は、その表面に凹凸を有することによって、層表面において背景が反射する映り込みを防ぐ性能を発揮できる。
ここで、後述のように、凸部に第３成分が偏在することにより、従来は困難であった優れた防眩性能とギラツキ防止性能との両立をより効果的に達成できる。
【００２６】
一方、例えば、膜厚が、１．０〜１５．０μｍである場合、表面粗さが２．００μｍを超えると、防眩ハードコート層のヘイズが上昇し、視認性が悪くなる場合がある。また、表面粗さが０．０５μｍ未満であると、十分な防眩性を付与できない場合がある。
【００２７】
表面粗さは算術平均高さ（Ｒａ）で示され、ＪＩＳ Ｂ  ０６０１（２００１）に準拠した、常套の算出方法により算出される。
【００２８】
上記防眩ハードコート層は、層表面の粗さ曲線要素の平均長さＲＳｍが２０μｍ〜２００μｍであるのが好ましい。ここで「粗さ曲線要素の平均長さＲＳｍ」とは、ＪＩＳ Ｂ０６０１；２００１に規定される、表面の凹凸形状（粗さ形状）の大きさ・分布を示すパラメータの１種である。粗さ曲線要素の平均長さＲＳｍは、基準長さにおける輪郭曲線（粗さ曲線）要素の長さの平均を意味する。粗さ曲線要素の平均長さＲＳｍは、例えばレーザー顕微鏡（ＶＫ−８７００  ＫＥＹＥＮＣＥ製など）を用いて、ＪＩＳ Ｂ０６０１；２００１規定に準拠して求められる。
【００２９】
本発明においては、微細凹凸の凸部に第３成分が偏在している。微細凹凸の凸部に第３成分が偏在することにより、内部散乱機能を防眩ハードコート層の凸部およびその周辺部により効果的に付与でき、特に、ギラツキ防止性能の発揮に寄与できる。
【００３０】
ここで、液晶ディスプレイにおける輝度のばらつき（ギラツキ）は、例えば、防眩ハードコート層の微細凹凸がそれぞれレンズ効果を示し、カラーフィルターの開口部から出た光にランダムな強弱が生じることにより生じ得ると推測される。
一方、特定の理論に限定されるべきではないが、本発明においては、特に、凸部において内部散乱機能が発揮されることにより、光が集光されることを抑制または低減できるものと考えられる。さらに、防眩ハードコート層は、所定の表面凹凸形状を有するので、映像光と防眩層の表面形状が干渉することを低減又は抑制でき、液晶ディスプレイにおける輝度のばらつき（ギラツキ）をより効果的に低減又は抑制できるものと推測される。
また、本発明においては、微細凹凸の凸部に第３成分が偏在しているので、内部ヘイズを付与しながら、その上、輝度の低下及びコントラストの低下を抑制できる。
【００３１】
本発明において、「微細凹凸の凸部に第３成分が偏在している」とは、本発明の防眩コーティング組成物の硬化層である防眩ハードコート層における微細凹凸の凸部に、防眩コーティング組成物に含まれる第３成分の大部分が、微粒子が凝集して存在する状態及び／又は微粒子が単独で存在する状態を意味し、例えば、第３成分が、形成された凸部の輪郭内側の５０〜１００％の面積を占める形で、凝集して存在する状態及び／又は微粒子が単独で存在する状態であり得る。
ここで、「微細凹凸の凸部に第３成分が偏在している」ことの確認は、例えば、顕微鏡観察などにより行うことができる。
【００３２】
また、複数の微細凹凸が存在する場合、第３成分は、防眩ハードコート層における複数の微細凹凸のうち、例えば、複数の凸部に均一に存在してもよく、特定の凸部に集中して存在していてもよい。また、微細凹凸の凸部には、凸部の両側下端付近も含まれ得る。
例えば、微細凹凸の凸部に第３成分が偏在している態様として、第３成分が一次粒子として凸部に存在していてもよく、凝集体として偏在していてもよく、これらが混在していてもよい。
【００３３】
第３成分は、平均粒径が０．１〜１０．０μｍである微粒子である。第３成分の平均粒径は、好ましくは０．２〜５．０μｍであり、例えば０．３〜３．０μｍであり、特に好ましくは、１．０〜３．０μｍである。
【００３４】
例えば、第３成分が凝集体として微細凹凸の凸部に偏在する場合、微粒子の凝集体の平均凝集体径の上限は、例えば６０μｍである。平均凝集体径が６０μｍを超過すると、例えば、ギラツキ防止性と画像鮮映性及び黒さの締り感との両立が損なわれるという問題が生じ得る。ここで、微粒子の凝集体の平均凝集体径は、塗膜を真上から観察した際の凝集体の径である。
【００３５】
本発明においては、第１成分のＳＰ値を（ＳＰ１）とし、前記第２成分のＳＰ値を（ＳＰ２）とし、前記第３成分のＳＰ値を（ＳＰ３）とした場合、
前記ＳＰ１、ＳＰ２及びＳＰ３は、以下の（１）又は（２）の関係を有する：
（１）：（ＳＰ３）＜（ＳＰ２）＜（ＳＰ１）、又は
（２）：（ＳＰ２）＜（ＳＰ３）＜（ＳＰ１）且つ｜ＳＰ１−ＳＰ３｜＞｜ＳＰ２−ＳＰ３｜。
上記条件を満たす本発明の防眩コーティング組成物を、例えば基材上に塗布すると、第１成分及び第２成分のＳＰ値の差に基づいて第１成分と第２成分とが相分離し、表面に、連続したランダムな凹凸を有する塗膜を形成することができる。さらに、微細凹凸の凸部に第３成分を偏在させることができる。これにより、形成された防眩ハードコート層は、優れた防眩性能と優れたギラツキ防止性能を備えることができる。
【００３６】
本発明において、ＳＰ１、ＳＰ２及びＳＰ３は、式（１）で表される関係を有する。
（１）：（ＳＰ３）＜（ＳＰ２）＜（ＳＰ１）
さらに、上述したように、
ＳＰ１−ＳＰ２≧０．７の関係を有する。
このような関係を有することにより、本発明の防眩コーティング組成物の硬化層である防眩ハードコート層は、優れた防眩性能と優れたギラツキ防止性能を備えることができる。また、特に微粒子の凝集場所を制御でき、ギラツキ防止性能といった効果をより顕著に得ることができる。
【００３７】
ある態様において、ＳＰ１、ＳＰ２及びＳＰ３は、式（２）で表される関係を有する。
（２）：（ＳＰ２）＜（ＳＰ３）＜（ＳＰ１）且つ｜ＳＰ１−ＳＰ３｜＞｜ＳＰ２−ＳＰ３｜
このような関係を有することにより、本発明の防眩コーティング組成物の硬化層である防眩ハードコート層は、優れたギラツキ防止性能といった効果をより顕著に得ることができる。
【００３８】
本発明においては、第３成分の屈折率を（Ｒｆ３）とし、第１成分及び第２成分を含む硬化塗膜の屈折率を（Ｒｆcf）とした場合、（Ｒｆ３）と（Ｒｆcf）の関係は、
０．０１≦｜（Ｒｆ３）−（Ｒｆcf）｜≦０．２３
で表される。
好ましい態様において、（Ｒｆ３）と（Ｒｆcf）は
０．０５≦｜（Ｒｆ３）−（Ｒｆcf）｜≦０．２０の関係を有する。
第３成分の屈折率（Ｒｆ３）と、第１成分及び第２成分を含む硬化塗膜の屈折率（Ｒｆcf）がこのような関係を有することにより、防眩性能とギラツキ防止性能をバランス良く備えることが出来る。また、黒の締まり感をもたらすことができ、優れたコントラストを発現できる。
一方、（Ｒｆ３）と（Ｒｆcf）の関係が、０．０１未満であると、ギラツキ防止性能を発現できない場合がある。また、０．２３を超過すると、黒の締まり感及びコントラストが損なわれるという問題が生じ得る。
【００３９】
第３成分の屈折率（Ｒｆ３）は、１．３４〜１．７５であり、好ましくは１．４０〜１．６６であり、より好ましくは１．４８〜１．６０である。
また、第１成分及び第２成分を含む硬化塗膜の屈折率（Ｒｆcf）は、例えば１．４０〜１．６０であり、好ましくは１．４５〜１．５３である。
第３成分の屈折率の測定は、公知の方法を用いてもよく、例えば、第３成分の製造者により提供される屈折率を援用してもよい。
【００４０】
本発明において、第１成分及び第２成分を含む硬化塗膜の屈折率（Ｒｆcf）は、第３成分を実質的に含まないフィルム（塗膜）の屈折率を意味する。第１成分及び第２成分を含む硬化塗膜の屈折率は、例えば、アッベ屈折率計で直接測定する、分光反射スペクトル又は分光エリプソメトリーを測定するなどして定量評価できる。
【００４１】
本発明の防眩コーティング組成物の硬化層である防眩ハードコート層は、膜厚が１．０〜１０．０μｍのとき、トータルヘイズ値Ｈａが１〜３５％であり、かつ、内部ヘイズ値Ｈｉが０．５〜２５％である。ある態様においては、トータルヘイズ値Ｈａと内部ヘイズ値Ｈｉの差より求められる外部ヘイズ値Ｈｓが０．５〜３４．５％である。
外部ヘイズ値Ｈｓが上記範囲であることによって、ディスプレイ部において求められる防眩性能が発揮される。また、本発明の範囲内でトータルヘイズ値Ｈａが低いほど、より良好にコントラストを保持できる。
一方、内部ヘイズ値Ｈｉが上記範囲内であることによって、ギラツキ防止性能が発揮される。
好ましくは、トータルヘイズ値Ｈａ３．５〜３５％であり、例えば、５〜３０％である。好ましくは、内部ヘイズ値Ｈｉは３〜２５％であり、例えば３．２〜２５％であり、ある態様においては、３．５〜２５％である。
好ましくは、外部ヘイズ値Ｈｓは０．５〜３２％であり、例えば１．５〜２６．５％である。
トータルヘイズ値Ｈａと内部ヘイズＨｉの組合せ、ある態様においては、トータルヘイズ値Ｈａと内部ヘイズＨｉと外部ヘイズＨｓの組合せは、本発明の範囲内であれば、様々な態様を採り得る。
このような範囲にトータルヘイズＨａと内部ヘイズＨｉを有し、及び所望によりこのような範囲に外部ヘイズＨｓを有することにより、防眩性能およびギラツキ防止性能の発揮をバランスよくもたらすことができ、また、黒の締まり感をもたらすことができ、優れたコントラストを発現できる。
【００４２】
ここで「トータルヘイズ値Ｈａ」とは、表面の凹凸形状を含めた、防眩ハードコート層全体におけるヘイズ値である。
また「内部ヘイズ値Ｈｉ」とは、防眩ハードコート層における表面の凹凸形状に影響を受けないヘイズ値であって、層を構成する成分自体に由来するヘイズ値である。
トータルヘイズ値Ｈａおよび内部ヘイズ値Ｈｉは、ヘイズメーター（日本電色製  ＮＤＨ２０００）を用いて、ＪＩＳ Ｋ７１３６に準拠した方法により測定することができる。具体的には、ヘイズメーターを用いて、ＪＩＳ Ｋ７１３６に従って防眩ハードコート層のヘイズ値Ｈａ（トータルヘイズ値）を測定する。
その後、防眩ハードコート層の表面に、グリセリン０．０１ｍｌを滴下し、次いでガラスプレートを乗せる。これによって、防眩ハードコート層の表面の凹凸形状が潰れ、防眩ハードコート層の表面が平坦になる。そしてこの状態で、ヘイズメーターを用いて、ＪＩＳ Ｋ７１３６に従ってヘイズ値を測定することによって、内部ヘイズ値Ｈｉを求めることができる。
【００４３】
防眩コーティング組成物の硬化層である防眩ハードコート層において、厚さ（膜厚）は、例えば１．０〜１５．０μｍであり、好ましくは２．０〜１５．０μｍである。防眩ハードコート層の厚さを上記範囲に設けることにより、防眩性能とギラツキ防止性能をより効果的に両立できる。
【００４４】
本発明の防眩コーティング組成物の硬化層である防眩ハードコート層は、画像鮮映性に優れており、例えば、画像鮮映性の合計値が１５０を超過する。これにより、画面表示への高い視認性が提供される。
【００４５】
以下、各成分について説明する。
本発明における防眩コーティング組成物は、第１成分と第２成分と第３成分とを含む。防眩コーティング組成物は、優れた硬度が得られるなどの観点から、放射線硬化型防眩コーティング組成物であるのが好ましく、中でも紫外線硬化型防眩コーティング組成物であるのがより好ましい。
【００４６】
放射線硬化型防眩層形成用コーティング組成物は、コーティング層を形成する樹脂成分を含む。このような樹脂成分として、放射線硬化性成分を含むのが好ましい。放射線硬化性成分は、放射線（例えば紫外線）により架橋し、硬化させることができる、モノマー、オリゴマー及びポリマーから選択される少なくとも１種である。
【００４７】
（第１成分）
第１成分は、多官能性不飽和二重結合含有モノマー及びオリゴマーから選択される少なくとも１種を含む。
【００４８】
ある態様において、第１成分のＳＰ値（ＳＰ１）は、１０．７〜１３．００の範囲であり、例えば、１１．００〜１２．８０の範囲である。
【００４９】
第１成分は、重量平均分子量が２００〜５０００の多官能性不飽和二重結合含有モノマー及びオリゴマーから選択される少なくとも１種を含んでもよく、好ましくは、重量平均分子量が２００〜３０００、より好ましくは重量平均分子量が２００以上２０００未満、例えば、重量平均分子量が２００〜１２００の多官能性不飽和二重結合含有モノマー及びオリゴマーから選択される少なくとも１種を含み得る。
【００５０】
本発明における多官能性不飽和二重結合含有モノマー及びオリゴマーとしては、硬化後の架橋密度を高くすることができ、表面硬度の向上効果を高くすることができ、かつ透明性の向上効果を高くすることができるという観点から、例えば、多官能（メタ）アクリレートモノマー及び多官能（メタ）アクリレートオリゴマー等の多官能（メタ）アクリレート化合物及びこれらの変性モノマー又はオリゴマーなどが挙げられる。なお、ここで「（メタ）アクリレート」は、アクリレートおよび／またはメタクリレートを表わす。
複数種の上記モノマー及び／又はオリゴマーを組合せてもよく、単独で用いてもよい。好ましくは、多官能性不飽和二重結合含有モノマー及びオリゴマーは、放射線硬化性成分である。
本明細書において、多官能（メタ）アクリレート化合物は、ウレタン構造を有さないものをいい、下記する多官能ウレタン（メタ）アクリレートを含まないものとする。
一方、ある態様において、第１成分は、後述するように、多官能ウレタン（メタ）アクリレート化合物を含んでもよい。ある態様において、第１成分は、多官能（メタ）アクリレート化合物及び多官能ウレタン（メタ）アクリレート化合物からなる群から選択される少なくとも１種を含み得る。
【００５１】
第１成分は、例えば、多官能ウレタン（メタ）アクリレート化合物を含んでもよい。多官能ウレタン（メタ）アクリレート化合物として、多官能ウレタン（メタ）アクリレートモノマー、オリゴマー、またはこれらを少なくとも２種以上組合せたものを用いることができる。一例として、多官能ウレタン（メタ）アクリレート、多官能の脂肪族ウレタン（メタ）アクリレート、多官能の芳香族ウレタン（メタ）アクリレート等を挙げることができる。例えば、重量平均分子量が４００〜５０００程度の多官能ウレタン（メタ）アクリレートモノマー及びオリゴマーから選択される少なくとも１種を好ましく用いることができる。ある態様において、第１成分は、重量平均分子量が７００〜５０００程度の多官能ウレタン（メタ）アクリレートモノマー及びオリゴマーから選択される少なくとも１種を好ましく用いることができる。
【００５２】
本発明における防眩コーティング組成物は、例えば、２またはそれ以上のアクリレート基およびエステル骨格を有する多官能ウレタン（メタ）アクリレート化合物を含んでもよい。この多官能ウレタン（メタ）アクリレート化合物を含むことによって、得られる防眩ハードコート層は、例えば、透明高分子基材に対して十分な密着性と塗膜強度を発揮できる。
アクリレート基の数は、２またはそれ以上であるが、好ましくは２〜１５である。単官能のウレタン（メタ）アクリレートであると、分子量の大きさより、反応性が低下し、密着性および硬度、さらには耐擦傷性が低下するおそれがある。官能基数が多すぎると、硬化収縮による密着性低下の懸念がある。
【００５３】
多官能（メタ）アクリレートは、分子中に２個の水酸基と２個のエチレン性不飽和基とを含有する(メタ)アクリレート化合物（ａ）（以下、成分（ａ）ということがある。）を有し得る。
本発明において、多官能（メタ）アクリレートは、１種を単独で用いてもよく、２種以上を混合して用いてもよい。
【００５４】
ある態様において、多官能ウレタン（メタ）アクリレート化合物は、上記成分（ａ）と、例えば、ポリカーボネートジオール（ｂ）（以下、成分（ｂ）という場合がある。）と、ポリイソシアネート（ｃ）（以下、成分（ｃ）ということがある。）を反応させることにより得られる。
【００５５】
分子中に２個の水酸基と２個のエチレン性不飽和基とを含有する（メタ）アクリレート化合物（ａ）とは、具体的には、プロピレングリコールジグリシジルエーテルの（メタ）アクリル酸付加物、１，６ヘキサンジオールジグリシジルエーテルの（メタ）アクリル酸付加物、エチレングリコールジグリシジルエーテルの（メタ）アクリル酸付加物、１，４−ブタンジオールジグリシジルエーテルの（メタ）アクリル酸付加物、１，５−ペンタンジオールジグリシジルエーテルの（メタ）アクリル酸付加物、１，７−ヘプタンジオールジグリシジルエーテルの（メタ）アクリル酸付加物、１，８−オクタンジオールジグリシジルエーテルの（メタ）アクリル酸付加物などが挙げられる。また、そのほかにも、ネオペンチルグリコールジグリシジルエーテルの（メタ）アクリル酸付加物、ビスフェノールＡジグリシジルエーテルの（メタ）アクリル酸付加物、水添ビスフェノールＡジグリシジルエーテルの（メタ）アクリル酸付加物などが挙げられる。これらのなかでは、プロピレングリコールジグリシジルエーテルのアクリル酸付加物、１，６ヘキサンジオールジグリシジルエーテルのアクリル酸付加物が好ましい。また、成分（ａ）としては、１種の化合物を単独で使用してもよいし、２種以上を併用してもよい。
【００５６】
上記ポリカーボネートジオール（ｂ）は、ＨＯ−（Ｒ−Ｏ−Ｃ（＝Ｏ）−Ｏ）−Ｒ’ＯＨ（式中、ＲおよびＲ’は同一または異なる炭素数２〜１０の直鎖または分岐鎖アルキレン基であり、炭素数はＲおよびＲ’の合計の数である。）で表される炭素数２〜１０の直鎖および分岐鎖を持つジオールが挙げられる。上記式中のＲまたはＲ’は、具体的には、エチレン基、プロピレン基、ブチレン基、ペンチレン基、ヘキシレン基、ヘプチレン基、オクチレン基、シクロヘキシレン基、ネオペンチレン基、ノニレン基、２−メチル−１，８−オクチレン基などが挙げられ、これらのうち２種以上を併用したものであってもよい。これらのなかでは、１，５−ペンタンジオールおよび／または１，６−ヘキサンジオールとから合成されたポリカーボネートジオールが好ましい。また、成分（ｂ）としては、１種の化合物を単独で使用してもよいし、２種以上を併用してもよい。
【００５７】
ポリイソシアネート（ｃ）としては特に制限はないが、例えば、脂肪族系ジイソシアネート化合物、脂環族系ジイソシアネート化合物、芳香族系ジイソシアネート化合物などのジイソシアネート化合物が好ましく使用できる。具体的には、トリレンジイソシアネート、４，４’−ジフェニルメタンジイソシアネート、キシリレンジイソシアネート、キシレンジイソシアネート、ヘキサメチレンジイソシアネート、リジンジイソシアネート、４，４’−メチレンビス（シクロヘキシルイソシアネート）、メチルシクロヘキサン−２，４（又は２，６）−ジイソシアネート、１，３−（イソシアネートメチル）シクロヘキサン、イソホロンジイソシアネート、トリメチルヘキサメチレンジイソシアネート、ダイマー酸ジイソシアネート、ジアニシジンジイソシアネート、フェニルジイソシアネート、ハロゲン化フェニルジイソシアネート、メチレンジイソシアネート、エチレンジイソシアネート、ブチレンジイソシアネート、プロピレンジイソシアネート、オクタデシレンジイソシアネート、１，５−ナフタレンジイソシアネート、ポリメチレンポリフェニレンジイソシアネート、トリフェニルメタントリイソシアネート、ナフタレンジイソシアネート、トリレンジイソシアネート重合体、ジフェニルメタンジイソシアネートの重合体、ヘキサメチレンジイソシアネートの重合体、３−フェニル−２−エチレンジイソシアネート、クメン−２，４−ジイソシアネート、４−メトキシ−１，３−フェニレンジイソシアネート、４−エトキシ−１，３−フェニレンジイソシアネート、２，４’−ジイソシアネートジフェニルエーテル、５，６−ジメチル−１，３−フェニレンジイソシアネート、４，４’−ジイソシアネートジフェニルエーテル、ベンジジンジイゾシアネート、９，１０−アンスラセンジイソシアネート、４，４’−ジイソシアネートベンジル、３，３’−ジメチル−４，４’−ジイソシアネートジフェニルメタン、２，６−ジメチル−４，４’−ジイソシアネートジフェニル、３，３’−ジメトキシ−４，４’−ジイソシアネートジフェニル、１，４−アンスラセンジイソシアネート、フェニレンジイソシアネート、２，４，６−トリレントリイソシアネート、２，４，４’−トリイソシアネートジフェニルエーテル、１，４−テトラメチレンジイソシアネート、１，６−ヘキサメチレンジイソシアネート、１，１０−デカメチレンジイソシアネート、１，３−シクロヘキシレンジイソシアネート、４，４’−メチレン−ビス（シクロヘキシルイソシアネート）などを挙げることができる。また、成分（ｃ）としては、１種の化合物を単独で使用してもよいし、２種以上を併用してもよい。
【００５８】
多官能ウレタン（メタ）アクリレート化合物の製造例としては、上述した（ａ）〜（ｃ）成分を有機溶媒（例えば、メチルエチルケトン）に投入し、必要に応じて昇温下に反応させることにより製造できる。反応の終了は、赤外線吸収スペクトルによりイソシアネート基の存在が確認できなくなったことにより確認する。
【００５９】
例えば、多官能ウレタン（メタ）アクリレート化合物は、重量平均分子量が４００〜５０００程度であり、好ましくは７００〜５０００である。分子量が５０００を超えると、粘度が高くなり、平滑性が損なわれる場合がある。
【００６０】
また、多官能ウレタン（メタ）アクリレート化合物は、密着性の観点より、水酸基価０〜２０ｍｇＫＯＨ／ｇを有するのが好ましく、また水酸基価０〜５ｍｇＫＯＨ／ｇを有するのがさらに好ましい。水酸基価を低く制御することで、湿熱試験後の密着性を良好に保つ効果が得られる。なお、多官能ウレタン（メタ）アクリレート化合物は、市販のものを使用してもよい。
【００６１】
本発明においては、防眩コーティング組成物中に含まれる第１成分が、多官能（メタ）アクリレート化合物および多官能ウレタン（メタ）アクリレート化合物からなる群から選択される少なくとも１種を含むのが好ましい。
【００６２】
別の態様においては、第１成分は、多官能（メタ）アクリレート化合物及び多官能ウレタン（メタ）アクリレート化合物を含む。
この場合において、第１成分における多官能（メタ）アクリレート化合物及び多官能ウレタン（メタ）アクリレート化合物の質量比は、多官能（メタ）アクリレート化合物：多官能ウレタン（メタ）アクリレート化合物＝９９．５：０．５〜２０：８０の範囲内であり得、好ましくは９５：５〜３０：７０の範囲内である。
このような関係で多官能（メタ）アクリレート化合物及び多官能ウレタン（メタ）アクリレート化合物を含むことにより、例えば、本発明の防眩コーティング組成物を塗布できる基材に対して、優れた密着力を有し、さらに、形成された防眩ハードコート層に所望の硬度を付与できる。
【００６３】
多官能ウレタン（メタ）アクリレートの合成方法としては、特に制限されないが、例えば、ポリイソシアネート化合物と水酸基含有（メタ）アクリレートとのウレタン化反応によって得ることができる。前記反応は、１分子内に２以上のアクリル基を有する多官能ウレタン（メタ）アクリレートを得るのに適しているという点で好ましい。
【００６４】
さらに、多官能ウレタン（メタ）アクリレートの分子量、分子の柔軟性を調整する目的で、ポリイソシアネートと水酸基含有（メタ）アクリレートを反応させる前に、公知汎用のポリオール、例えば、ポリエーテルポリオール、ポリエステルポリオール又はポリカーボネートポリオール、とポリイソシアネートとを反応させて末端イソシアネート基を有する鎖延長されたウレタンプレポリマーを製造し、この鎖延長されたウレタンプレポリマーに水酸基含有（メタ）アクリレートを反応させて得られた生成物を利用することもできる。前記ポリオールとしては、特に制限されないが、例えば、エチレングリコール、ジエチレングリコール、ポリエチレングリコール、プロピレングリコール、ジプロピレングリコール、ポリプロピレングリコール、ネオペンチルグリコール、１，４−ブタンジオール、１，６−ヘキサンジオール、３−メチル−１，５−ペンタンジオール等のエチレンオキサイド／プロピレンオキサイド付加物、ポリエステルポリオール及びオキシエチレン／オキシプロピレンの共重合体等が挙げられる。
【００６５】
防眩コーティング組成物は、例えば、第１成分として、水酸基含有（メタ）アクリレートを含んでもよい。水酸基含有（メタ）アクリレートとして、ペンタエリスリトールトリアクリレート又はメタクリレート、ジペンタエリスリトールペンタ又はメタクリレート、トリペンタエリスリトールペンタアクリレート又はメタクリレート、トリペンタエリスリトールヘキサアクリレート又はメタクリレート、トリペンタエリスリトールヘプタアクリレート又はメタクリレート等が挙げられる。
【００６６】
水酸基含有（メタ）アクリレートとして市販されている製品としては、ＤＰＨＡ（ダイセル・オルネクス社製）、ＰＥＴＲＡ（ダイセル・オルネクス社製：ペンタエリスリトールトリアクリレート）、ＰＥＴＩＡ（ダイセル・オルネクス社製）、アロニックスＭ−４０３（東亞合成社製：ジペンタエリスリトールペンタ及びヘキサアクリレート）、アロニックスＭ−４０２（東亞合成社製：ジペンタエリスリトールペンタ及びヘキサアクリレート）、アロニックスＭ−４００（東亞合成社製：ジペンタエリスリトールペンタ及びヘキサアクリレート）、ＳＲ−３９９（サートマー社製：ジペンタエリスリトールヒドロキシペンタアクリレート）、ＫＡＹＡＲＡＤ  ＤＰＨＡ（日本化薬社製）、ＫＡＹＡＲＡＤ  ＤＰＨＡ−２Ｃ（日本化薬社製）等が挙げられる。以上の製品は製品中に一部水酸基を含有した化合物を有している。
【００６７】
また、１分子中に２個以上の（メタ）アクリル基を有する多官能ウレタン（メタ）アクリレートの市販品として、具体的な製品名を挙げると、例えば、２官能ウレタン（メタ）アクリレート（日本化薬社製の「ＵＸ−６１０１」あるいは「ＵＸ−８１０１」、共栄社化学社製の「ＵＦ−８００１」、「ＵＦ−８００３」、ダイセル・オルネクス社製の「Ｅｂｅｃｒｙｌ２４４」、「Ｅｂｅｃｒｙｌ２８４」、「Ｅｂｅｃｒｙｌ２００２」、「Ｅｂｅｃｒｙｌ４８３５」、「Ｅｂｅｃｒｙｌ４８８３」、「Ｅｂｅｃｒｙｌ８８０７」、「Ｅｂｅｃｒｙｌ６７００」）、３官能ウレタン（メタ）アクリレート（ダイセル・オルネクス社製の「Ｅｂｅｃｒｙｌ２５４」、「Ｅｂｅｃｒｙｌ２６４」、「Ｅｂｅｃｒｙｌ２６５」）、４官能ウレタン（メタ）アクリレート（ダイセル・オルネクス社製の「Ｅｂｅｃｒｙｌ８２１０」）、６官能ウレタン（メタ）アクリレート（ダイセル・オルネクス社製の「Ｅｂｅｃｒｙｌ１２９０ｋ」、「Ｅｂｅｃｒｙｌ５１２９」、「Ｅｂｅｃｒｙｌ２２０」、「ＫＲＭ８２００」、「Ｅｂｅｃｒｙｌ１２９０Ｎ」）、９官能ウレタン（メタ）アクリレート（ダイセル・オルネクス社製の「ＫＲＭ７８０４」）、１０官能ウレタン（メタ）アクリレート（ダイセル・オルネクス社製の「ＫＲＭ８４５２」、「ＫＲＭ８５０９」）、１５官能ウレタン（メタ）アクリレート（ダイセル・オルネクス社製の「ＫＲＭ８６５５」）等を用いることができる。
【００６８】
例えば、分子内に少なくとも２つの（メタ）アクリロイル基を含有する多官能（メタ）アクリレート化合物である、例えばアロニックスＭ−４００、Ｍ−４５０、Ｍ−３０５、Ｍ−３０９、Ｍ−３１０、Ｍ−３１５、Ｍ−３２０、ＴＯ−１２００、ＴＯ−１２３１、ＴＯ−５９５、ＴＯ−７５６（以上、東亞合成社製）、ＫＡＹＡＲＤ  Ｄ−３１０、Ｄ−３３０、ＤＰＨＡ、ＤＰＨＡ−２Ｃ（以上、日本化薬社製）、ニカラックＭＸ−３０２（三和ケミカル社製）等の市販品を用いてもよい。
【００６９】
上記の市販品に加えて、例えば、アロニックスＭ２１１Ｂ（東亞合成社製、ビスフェノールＡ  ＥＯ変性ジアクリレート）、アロニックスＭ−３５０（東亞合成社製、トリメチロールプロパンＥＯ変性トリアクリレート）、ＫＡＹＡＲＡＤ  ＤＰＣＡ−６０（日本化薬社製、カプロラクトン変性ジペンタエリストールヘキサアクリレート）、ＵＶ−１７００Ｂ（日本化薬社製、ウレタンアクリレート）を挙げることができる。
【００７０】
上記多官能（メタ）アクリレート化合物、多官能ウレタン（メタ）アクリレート化合物などを含む放射線硬化性樹脂を用いることによって、耐光性に優れ、長期の使用による光劣化などを伴わない、成形加飾用積層フィルムを得ることができる利点がある。
【００７１】
（第２成分）
第２成分は、不飽和二重結合含有アクリル共重合体であるオリゴマー又は樹脂である。例えば、第２成分である、不飽和二重結合含有アクリル共重合体であるオリゴマー又は樹脂は、加熱により又は活性エネルギーの照射により、反応する性質を有する。
【００７２】
ある態様において、第２成分のＳＰ値（ＳＰ２）は、９．０〜１１．００の範囲であり、例えば、９．５〜１０．５の範囲である。
【００７３】
第２成分である、不飽和二重結合含有アクリル共重合体は、例えば（メタ）アクリルモノマーと他のエチレン性不飽和二重結合を有するモノマーとを共重合した樹脂、（メタ）アクリルモノマーと他のエチレン性不飽和二重結合およびエポキシ基を有するモノマーとを反応させた樹脂、（メタ）アクリルモノマーと他のエチレン性不飽和二重結合およびイソシアネート基を有するモノマーとを反応させた樹脂などにアクリル酸またはグリシジルアクリレートなどの不飽和二重結合を有しかつ他の官能基を有する成分を付加させたものなどが挙げられる。これらの不飽和二重結合含有アクリル共重合体は１種を単独で用いてもよく、また２種以上を混合して用いてもよい。この不飽和二重結合含有アクリル共重合体は、重量平均分子量で２０００〜１０００００であるのが好ましく、５０００〜５００００であるのがより好ましい。
【００７４】
ある態様において、第１成分及び第２成分の質量比は、第１成分：第２成分＝９９．５：０．５〜６０：４０の範囲内であり得る。好ましくは、第１成分：第２成分９９．５：０．５〜６５：３５の範囲内であり、例えば、９９．５：０．５〜７０：３０の範囲内である。
第１成分及び第２成分を上記範囲の質量比で用いることにより、第１成分及び第２成分のＳＰ値の差に基づいて第１成分と第２成分とが相分離し、防眩ハードコート層の表面に、連続したランダムな凹凸を形成できる。
また、このような範囲に配合比を設定することにより、所望の表面凹凸形状および硬さを有する防眩ハードコート層を得ることができる。
【００７５】
（第３成分）
第３成分は、平均粒径が０．１〜１０．０μｍである微粒子であり、好ましくは、平均粒径は０．２〜５．０μｍであり、例えば１．０〜３．０μｍである。
このような平均粒径を有することにより、例えば、黒の締まり感をもたらすことができ、優れたコントラストを発現できる。
本発明において、微粒子の平均粒径は、防眩ハードコート層の膜厚以下の大きさを有することが好ましい。微粒子の平均粒径は防眩ハードコート層の膜厚以下であり、より好ましくは、微粒子の平均粒径は防眩ハードコート層の膜厚よりも小さい。
このような関係を有することにより、防眩ハードコート層の表面から微粒子の一部が突出することを抑制でき、耐摩耗性試験での粒子の滑落による性能低下を抑制できる。
【００７６】
例えば、第３成分の平均粒径が０．１μｍ以上５．０μｍ未満の場合、防眩ハードコート層の膜厚を１．０〜１５．０μｍに調整することが好ましく、平均粒径が５．０μｍ以上１０．０μｍ以下の場合、防眩ハードコート層の膜厚は５．０μｍ超１５．０μｍ以下であることが好ましい。
なお、本明細書における微粒子の平均粒径は、当該技術分野において公知の方法で測定でき、例えば、断面電子顕微鏡の画像から、画像処理ソフトウェアを用いて測定される値である。
【００７７】
本発明において、微粒子の屈折率（Ｒｆ３）は、１．３４〜１．７５であり、好ましくは１．４８〜１．６０である。
微粒子の屈折率（Ｒｆ３）がこのような範囲を有し、上記したように、（Ｒｆ３）と（Ｒｆcf）が所定の関係を有することにより、例えば、防眩ハードコート層は、防眩性能とギラツキ防止性能をバランス良く備えることができる。また、この範囲とすることで黒さ及びコントラスト性が損なわれない。
【００７８】
第３成分として用いる微粒子は、例えば、シリカ（ＳｉＯ２）粒子、アルミナ粒子等の無機酸化物粒子、および、ポリスチレン粒子、メラミン樹脂粒子、アクリル粒子、アクリル−スチレン粒子、シリコーン粒子、ポリカーボネート粒子、ポリエチレン粒子、ポリプロピレン粒子などの有機樹脂粒子などが挙げられる。
【００７９】
（第４成分）
本発明の防眩コーティング組成物は、さらに第４成分を含んでもよい。第４成分として、例えば、上記第１成分で用いた多官能性不飽和二重結合含有モノマーを構造に含む多官能性不飽和二重結合含有ポリマー、及び単官能（メタ）アクリレート化合物から選択される少なくとも１種を含んでもよい。
この場合、ポリマーの分子量は、好ましくは５０００以上である。また、第２成分で用いる不飽和二重結合含有アクリル共重合体のモノマーを含んでもよい。
【００８０】
防眩コーティング組成物は、例えば、単官能（メタ）アクリレートモノマー、オリゴマー及びポリマーから選択される少なくとも１種を含んでもよい。（メタ）アクリレートの例としては、多官能（メタ）アクリレート化合物について上述した（メタ）アクリレートを使用できる。
また、防眩コーティング組成物は、例えば、単官能のウレタン（メタ）アクリレートモノマーまたはオリゴマー及びポリマーから選択される少なくとも１種を含んでもよい。ウレタン（メタ）アクリレートの例としては、多官能ウレタン（メタ）アクリレート化合物について上述したウレタン（メタ）アクリレートを使用できる。
【００８１】
光重合開始剤
本発明の防眩コーティング組成物は、光重合開始剤を含むのが好ましい。光重合開始剤が存在することによって、紫外線などの放射線照射により、放射線硬化性成分が良好に重合することとなる。光重合開始剤の例として、例えば、アルキルフェノン系光重合開始剤、アシルフォスフィンオキサイド系光重合開始剤、チタノセン系光重合開始剤、オキシムエステル系重合開始剤などが挙げられる。アルキルフェノン系光重合開始剤として、例えば２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノンなどが挙げられる。アシルフォスフィンオキサイド系光重合開始剤として、例えば２，４，６−トリメチルベンゾイル−ジフェニル−フォスフィンオキサイド、ビス（２，４，６−トリメチルベンゾイル）−フェニルフォスフィンオキサイドなどが挙げられる。チタノセン系光重合開始剤として、例えば、ビス（η５−２，４−シクロペンタジエン−１−イル）−ビス（２，６−ジフルオロ−３−（１Ｈ−ピロール−１−イル）−フェニル）チタニウムなどが挙げられる。オキシムエステル系重合開始剤として、例えば、１．２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（０−アセチルオキシム）、オキシフェニル酢酸、２−［２−オキソ−２−フェニルアセトキシエトキシ］エチルエステル、２−（２−ヒドロキシエトキシ）エチルエステルなどが挙げられる。これらの光重合開始剤は、１種を単独で用いてもよく、また２種以上を併用してもよい。
【００８２】
上記光重合開始剤のうち、２−ヒドロキシ−２−メチル−１−フェニル−プロパン−１−オン、１−ヒドロキシ−シクロヘキシル−フェニル−ケトン、２−メチル−１−（４−メチルチオフェニル）−２−モルフォリノプロパン−１−オン、２−ベンジル−２−ジメチルアミノ−１−（４−モルフォリノフェニル）−ブタノン−１および２，２−ジメトキシ−１，２−ジフェニルエタン−１−オンなどがより好ましく用いられる。
【００８３】
光重合開始剤の好ましい量は、防眩コーティング組成物のモノマー、オリゴマーおよびポリマー成分の合計１００質量部に対して、０．０１〜２０質量部であり、より好ましくは１〜１０質量部である。上記光重合開始剤は、単独で用いてもよく、また、２種以上の光重合開始剤を組合せて用いてもよい。
【００８４】
溶媒
本発明で用いられる防眩コーティング組成物は、溶媒を含んでもよい。溶媒は、特に限定されるものではなく、組成物中に含まれる成分、塗布される基材の種類および組成物の塗布方法などを考慮して適時選択することができる。用いることができる溶媒の具体例としては、例えば、トルエン、キシレンなどの芳香族系溶媒；メチルエチルケトン、アセトン、メチルイソブチルケトン、シクロヘキサノンなどのケトン系溶媒；ジエチルエーテル、イソプロピルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、プロピレングリコールモノメチルエーテル、アニソール、フェネトールなどのエーテル系溶媒；酢酸エチル、酢酸ブチル、酢酸イソプロピル、エチレングリコールジアセテートなどのエステル系溶媒；ジメチルホルムアミド、ジエチルホルムアミド、Ｎ−メチルピロリドンなどのアミド系溶媒；メチルセロソルブ、エチルセロソルブ、ブチルセロソルブなどのセロソルブ系溶媒；メタノール、エタノール、プロパノール、イソプロピルアルコール、ブタノール、イソブチルアルコールなどのアルコール系溶媒；ジクロロメタン、クロロホルムなどのハロゲン系溶媒；などが挙げられる。これらの溶媒を単独で使用してもよく、また２種以上を併用してもよい。これらの溶媒のうち、エステル系溶媒、エーテル系溶媒、アルコール系溶媒およびケトン系溶媒が好ましく使用される。
【００８５】
上記防眩コーティング組成物は、必要に応じて、種々の添加剤を添加することができる。このような添加剤として、例えば、帯電防止剤、可塑剤、界面活性剤、酸化防止剤、紫外線吸収剤、表面調整剤、レベリング剤などの常用の添加剤が挙げられる。
【００８６】
防眩コーティング組成物は、当業者において通常行われる手法によって調製できる。例えば、ペイントシェーカー、ミキサーなどの通常用いられる混合装置を用いて、上記各成分を混合することによって調製することができる。
【００８７】
防眩ハードコート層は、透明高分子基材上に、上記の防眩コーティング組成物を塗布することにより形成される。防眩コーティング組成物の塗布方法は、防眩コーティング組成物および塗布工程の状況に応じて適時選択することができ、例えばディップコート法、エアーナイフコート法、カーテンコート法、ローラーコート法、ワイヤーバーコート法、グラビアコート法、エクストルージョンコート法（米国特許２６８１２９４号明細書）、ダイコート法、インクジェット法などにより塗布することができる。
【００８８】
本発明において、透明高分子基材としては、フィルムまたはシートを用いることができる。本発明においては、フィルムは、例えば、厚さ０．４ｍｍ未満のものを意味し、シートは厚さ０．４ｍｍ以上の物を意味する。
【００８９】
フィルムは、例えば、ポリカーボネート系フィルム、ポリエチレンテレフタレート、ポリエチレンナフタレート等のポリエステル系フィルム；ジアセチルセルロース、トリアセチルセルロース等のセルロース系フィルム；ポリメチルメタクリレート等のアクリル系フィルムのような、透明ポリマーからなる基材が挙げられる。また、本発明における透明高分子基材としては、ポリスチレン、アクリロニトリル・スチレン共重合体等のスチレン系フィルム；ポリ塩化ビニル、ポリエチレン、ポリプロピレン、環状ないしノルボルネン構造を有するポリオレフィン、エチレン・プロピレン共重合体等のオレフィン系フィルム；ナイロン、芳香族ポリアミド等のアミド系フィルムのような、透明ポリマーからなる基材も挙げられる。
【００９０】
シートは、例えば、ポリカーボネート系シート、ポリエチレンテレフタレート、ポリエチレンナフタレート等のポリエステル系シート；ジアセチルセルロース、トリアセチルセルロース等のセルロース系シート；ポリメチルメタクリレート等のアクリル系シートのような、透明ポリマーからなる基材が挙げられる。また、本発明における透明高分子基材としては、ポリスチレン、アクリロニトリル・スチレン共重合体等のスチレン系シート；ポリ塩化ビニル、ポリエチレン、ポリプロピレン、環状ないしノルボルネン構造を有するポリオレフィン、エチレン・プロピレン共重合体等のオレフィン系シート；ナイロン、芳香族ポリアミド等のアミド系シートのような、透明ポリマーからなる基材も挙げられる。
【００９１】
さらに、本発明における透明高分子基材としては、ポリイミド、ポリスルホン、ポリエーテルスルホン、ポリエーテルエーテルケトン、ポリフェニレンスルフィド、ポリビニルアルコール、ポリ塩化ビニリデン、ポリビニルブチラール、ポリアリレート、ポリオキシメチレン、エポキシ樹脂、および上記ポリマーのブレンド物のような、透明ポリマーからなる基材（フィルムおよび／またはシート）なども挙げられる。
さらに、透明高分子基材は、透明ポリマーからなる複数の基材が積層されたものであってもよい。例えば、アクリル系樹脂からなるフィルムおよびポリカーボネート系樹脂からなるフィルムの積層体またはシートの積層体であってもよい。
【００９２】
本発明における透明高分子基材には、これら透明高分子基材のうち、光学的に複屈折の少ないもの、あるいは位相差を波長（例えば５５０ｎｍ）の１／４（λ／４）または波長の１／２（λ／２）に制御したもの、さらには複屈折をまったく制御していないものを、用途に応じて適宜選択することができる。
【００９３】
透明高分子基材の厚さは適宜に決定し得る。一般には強度および取扱性等の作業性などの点より１０〜５０００μｍ程度であり、特に２０〜３０００μｍが好ましく、３０〜３０００μｍがより好ましい。
【００９４】
防眩コーティング組成物の塗布により得られた塗膜を硬化させることによって、防眩ハードコート層が形成される。この硬化は、必要に応じた波長の放射線（活性エネルギー線）を発する光源を用いて照射することによって行うことができる。照射する放射線として、例えば、積算光量５０〜１５００ｍＪ／ｃｍ２の光を用いることができる。またこの照射光の波長は特に限定されるものではないが、例えば３６０ｎｍ以下の波長を有する紫外光などを用いることができる。このような光は、高圧水銀灯、超高圧水銀灯などを用いて得ることができる。
【００９５】
さらに、本発明は上記防眩コーティング組成物を用いた光学積層部材及び防眩ハードコート層の形成方法に関する。より詳細には、本発明の光学積層部材は、透明高分子基材の少なくとも一方の面上に、上記において開示した防眩ハードコート層を有し、防眩ハードコート層は、上記において開示した防眩コーティング組成物を硬化させて形成した層である。
【００９６】
本発明の光学積層部材は、例えば、透明高分子基材の一方の面上に防眩ハードコート層が積層されている。さらに、透明高分子基材の他の一方の面上に、加飾層が積層されていてもよい。このような加飾層を有する光学積層部材は、例えば、成形加飾用積層部材として用いることができる。防眩ハードコート層は、本発明における防眩コーティング組成物から形成された層であり得る。
【００９７】
上記加飾層は、成形加飾用積層フィルムに模様、文字または金属光沢などの加飾を施す層である。このような加飾層として、例えば印刷層または蒸着層などが挙げられる。印刷層および蒸着層はいずれも、加飾を施すための層である。本発明においては、加飾層として印刷層または蒸着層の何れかのみを設けてもよく、あるいは印刷層および蒸着層の両方を設けてもよい。また印刷層は複数の層から構成される層であってもよい。作業工程の容易さなどから、上記加飾層は印刷層であるのが好ましい。
【００９８】
印刷層は、成型体表面に模様および／または文字などの加飾を施すものである。印刷層として、例えば、木目、石目、布目、砂目、幾何学模様、文字、全面ベタ等からなる絵柄が挙げられる。印刷層の材料としては、塩化ビニル／酢酸ビニル系共重合体等のポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキッド樹脂、塩素化ポリオレフィン系樹脂等の樹脂をバインダーとし、適切な色の顔料または染料を着色剤として含有する着色インキを用いるとよい。印刷層に用いられるインキの顔料としては、例えば、次のものが使用できる。通常、顔料として、黄色顔料としてはポリアゾ等のアゾ系顔料、イソインドリノン等の有機顔料または
チタンニッケルアンチモン酸化物等の無機顔料、赤色顔料としてはポリアゾ等のアゾ系顔料、キナクリドン等の有機顔料または弁柄等の無機顔料、青色顔料としてはフタロシアニンブルー等の有機顔料またはコバルトブルー等の無機顔料、黒色顔料としてはアニリンブラック等の有機顔料、白色顔料としては二酸化チタン等の無機顔料が使用できる。
【００９９】
印刷層に用いられるインキの染料としては、本発明の効果を損なわない範囲で、各種公知の染料を使用することができる。また、インキの印刷方法としては、オフセット印刷法、グラビア印刷法、スクリーン印刷法等の公知の印刷法またはロールコート法、スプレーコート法等の公知のコート法を用いるのがよい。この際、本発明におけるように、低分子量の架橋性化合物を使用するのではなく、ポリマー同士を架橋させる構成の光硬化性樹脂組成物を用いた場合には、表面に粘着性が無く、印刷時のトラブルが少なく、歩留まりが良好である。
【０１００】
蒸着層は、アルミニウム、ニッケル、金、白金、クロム、鉄、銅、インジウム、スズ、銀、チタニウム、鉛、亜鉛等の群から選ばれる少なくとも一つの金属、またはこれらの合金もしくは化合物を使用して、真空蒸着法またはスパッタリング法、イオンプレーティング法、鍍金法等の方法により形成することができる。
【０１０１】
これら加飾のための印刷層または蒸着層は、所望の成型体の表面外観が得られるよう、成形時の伸張度合いに応じて、通常用いられる方法により適宜その厚みを選択することができる。
【０１０２】
本発明の光学積層部材は、ディスプレイ部に配置される部材として好適に用いることができる。ディスプレイとして、例えば、液晶ディスプレイ、有機ＥＬディスプレイ、プラズマディスプレイなどが挙げられる。本発明の光学積層部材をディスプレイ部に配置する場合は、透明高分子基材の一方の面上に防眩ハードコート層およびクリヤーハードコート層が順次積層されている光学積層部材において、透明高分子基材の他の一方の面、または、透明高分子基材の他の一方の面上に積層された加飾層が、ディスプレイ部の表面と対向するように配置する。
【０１０３】
本発明の光学積層部材は、例えば、車載機器用光学積層部材として、好適に使用できる。例えば、車載機器タッチパネルディスプレイ用光学積層部材として好適に用いることができる。本発明の光学積層部材であれば、加飾層等を設けることができ、極めて高い意匠性を有し得る。
【０１０４】
さらに、本発明は、防眩ハードコート層の形成方法を提供する。本発明の形成方法によると、上記の防眩コーティング組成物を用いることにより、防眩性能に優れ、ギラツキ防止性能に優れた防眩ハードコート層を形成できる。
【実施例】
【０１０５】
以下の実施例により本発明をさらに具体的に説明するが、本発明はこれらに限定されない。実施例中、「部」及び「％」は、ことわりのない限り、重量基準による。
【０１０６】
調製例１  不飽和二重結合含有アクリル共重合体の調製
イソボロニルメタクリレート  １７１．６部、メチルメタクリレート  ２．６部、メタクリル酸  ９．２部からなる混合物を混合した。この混合液を、攪拌羽根、窒素導入管、冷却管及び滴下漏斗を備えた１０００ｍｌ反応容器中の、窒素雰囲気下で１１０℃に加温したメチルイソブチルケトン  ３３０．０部に、ターシャルブチルペルオキシ−２−エチルヘキサノエート  １．８部を含むプロピレングリコールモノメチルエーテル  ８０．０部溶液と同時に３時間かけて等速で滴下し、その後、１１０℃で３０分間反応させた。その後、ターシャルブチルペルオキシ−２−エチルヘキサノエート  ０．２部をプロピレングリコールモノメチルエーテル  １７．０部の溶液を滴下してテトラブチルアンモニウムブロマイド  １．４部とハイドロキノン０．１部を含む５．０部のプロピレングリコールモノメチルエーテル溶液を加え、空気バブリングしながら、４−ヒドロキシブチルアクリレートグリシジルエーテル  ２２．４部とプロピレングリコールモノメチルエーテル  ５．０部の溶液を２時間かけて滴下し、その後５時間かけて更に反応させた。数平均分子量５，５００、重量平均分子量１８，０００の不飽和二重結合含有アクリル共重合体を得た。この樹脂は、ＳＰ値：１０．０であった。
【０１０７】
実施例１
防眩コーティング組成物の調整
トルエン／イソプロピルアルコールの比率が３０／７０の溶媒を含む反応器に、第１成分としてアロニックスＭ‐４０２（東亜合成株式会社製、ジペンタエリスリトールペンタおよびヘキサアクリレートを主成分とする多官能アクリレートモノマー混合物）６２．９部、アロニックスＭ‐３０５（東亜合成株式会社製、ペンタエリスリトールトリ及びテトラアクリレートを主成分とする多官能アクリレートモノマー混合物）１９．４部 、アロニックスＭ‐２１１Ｂ（東亜合成株式会社製、ビスフェノールＡ エチレンオキサイド変性ジアクリレート）１４．５部、第２成分に不飽和二重結合含有アクリル共重合体３．２部、第３成分にスチレン粒子（平均粒径２μｍ、ＳＰ値９．１５、屈折率１．５９）５．２部、光重合開始剤（商品名：ＯＭＮＩＲＡＤ  １８４、ＩＧＭ  Ｒｅｓｉｎｓ社製）６．５部を混合して固形分濃度が４０％となるように防眩コーティング組成物を調整した。各成分の配合量、分子量及びＳＰ値等の値を表１に示す。
【０１０８】
防眩ハードコート層の形成
ポリメタクリル酸メチル樹脂（ＰＭＭＡ）およびポリカーボネート樹脂（ＰＣ）からなる２層（ＰＭＭＡ／ＰＣ）フィルム（厚さ０．３ｍｍ）の、ＰＭＭＡ層におけるＰＣ層側とは反対側の面に、上記実施例で得られた防眩コーティング組成物を、バーコーターを用いて塗布した。１０５℃で１分間乾燥させて溶媒を揮発させた後、積算光量８００ｍＪ／ｃｍ２の紫外線照射処理により硬化させ、膜厚が３μｍの防眩ハードコート層を得た。
【０１０９】
膜厚の算出
膜厚の測定は、以下のようにしておこなった。
試験サンプルを１０ｍｍ×１０ｍｍに切り出し、ミクロト−ム（ＬＥＩＣＡ  ＲＭ２２６５）にて塗膜の断面を析出させた。析出させた断面をレーザー顕微鏡（ＶＫ８７００  ＫＥＹＥＮＣＥ製）にて観察し、凹部１０点および凸部１０点の膜厚を測定し、その平均値を算出することによって、膜厚を求めた。
【０１１０】
＜評価方法＞
以下の評価方法により、防眩ハードコート層の物性等を評価した。得られた結果を、表２に示す。
表面粗さ
試験サンプルを５０ｍｍ×５０ｍｍに切り出し、倍率２０倍の接眼レンズ及び倍率５０倍の対物レンズを備えたレーザー顕微鏡（ＶＫ８７００  ＫＥＹＥＮＣＥ製）を用い、ＪＩＳ  Ｂ０６０１；２００１に準拠して測定し、表面粗さＲａ（μｍ）を計測した。
【０１１１】
平均粒径の測定
平均粒径の測定は、レーザー回折型粒度分布計にて測定した。所定の溶媒を撹拌しながら各種微粒子を添加し分散溶液を作成する。さらに必要であれば超音波分散機を用いてもよい。分散溶液と溶媒及び微粒子固有の屈折率を用い平均粒径(重量中位粒径）を測定した。
【０１１２】
屈折率の測定
第１成分と第２成分からなる塗膜の屈折率は、ＪＩＳ  Ｋ００６２に準拠した方法により、アッベ屈折率計によって塗膜に関する屈折率（Ｒｆｃｆ）を測定した。
【０１１３】
ＳＰ値の算出
微粒子についてはFedorsの計算方法にて推察値を求め、その値を微粒子のＳＰ値とした。式１にて微粒子の合成に使用した分子（モノマー）のＳＰ値を算出した。
【数４】
2019070714.tif 000006
（式１）
式中、
δ(cal/cm3)1/2：分子（モノマー）のＳＰ値
Ecoh (cal/mol)：原子及び原子団の凝集エネルギー
V (cm3/mol)：原子及び原子団のモル分子容
を示す。
【０１１４】
式１にて算出した各モノマーのＳＰ値及びモル分子容を用いて
式２で高分子(微粒子)の推定のＳＰ値を得た。
【数５】
2019070714.tif 000007
（式２）
式中、
δ3 (cal/cm3)：微粒子のＳＰ値
V1 (cm3/mol)：モノマー-１のモル分子容
V2 (cm3/mol)：モノマー-２のモル分子容
δ1 (cal/cm3)：モノマー-１のＳＰ値
δ2 (cal/cm3)：モノマー-２のＳＰ値
を示す。
【０１１５】
トータルヘイズ値の測定
防眩ハードコート層のヘイズ値（トータルヘイズ値）Ｈａを、ヘイズメーター（日本電色製  ＮＤＨ２０００）を用い、ＪＩＳ Ｋ７１３６に準拠した方法により、測定した。
防眩ハードコート層のヘイズ値（トータルヘイズ値）Ｈａの測定は、基材上に防眩ハードコート層が設けられた試験サンプルを、５０ｍｍ×５０ｍｍに切り出し、サンプルを試料室内にセットし測定した。
【０１１６】
内部ヘイズ値の測定
防眩ハードコート層の試験サンプルを、５０ｍｍ×５０ｍｍに切り出した。試験サンプルの塗膜凹凸面に、グリセリン（特級試薬  キシダ化学株式会社製）０．０１ｍｌを滴下し、次いでガラスプレート（１８ｍｍ×１８ｍｍ  マツナミガラス株式会社製）を乗せて、表面凹凸を潰した試験片を作成した。前記ヘイズメーターを使用し、ＪＩＳ Ｋ７１３６に準拠した方法により、防眩ハードコート層の内部ヘイズ値Ｈｉを測定した。
【０１１７】
ギラツキ防止性の評価
防眩ハードコート層の試験サンプルを、画素密度３２６ppiのディスプレイを使用し、以下の評価基準に基づいて目視により評価を実施した。
◎：ギラツキがほとんど認識されず良好であった。
○：ギラツキが少し認識されるが良好であった。
△：ギラツキが認識され不良であった。
×：ギラツキがはっきり認識され不良であった。
【０１１８】
防眩性の評価
黒色ＰＭＭＡ板（クラレ社製コモグラス（登録商標）、厚さ２ｍｍ）上に、透明光学粘着フィルム（ＯＣＡ  フィルム、パナック社製、ＰＤ−Ｓ１）を介して、防眩コーティング層の試験サンプルを貼り合わせ、試験片を作製した。
試験片を蛍光灯の下に置き、蛍光灯の映り込みの程度を目視で確認した。評価基準は以下の通りである。
◎：映り込んだ蛍光灯の輪郭が著しく歪んでいた。
○：映り込んだ蛍光灯の輪郭が歪んでいた。
△：映り込んだ蛍光灯の輪郭がわずかに歪んでいた。
×：映り込んだ蛍光灯の輪郭が認識された。
【０１１９】
鉛筆硬度の測定
ＪＩＳ  Ｋ５６００に準拠し実施した。
具体的には、鉛筆引掻塗膜硬さ試験機（東洋精機製作所製  型式Ｐ  加圧荷重１００ｇ〜１ｋｇ）を用いて測定した。
三菱ユニ製  鉛筆引かき値試験用鉛筆（日本塗料検査協会検査済みのもの）を使用し、芯の先端が平滑で円形の断面になるように研磨紙（３Ｍ  Ｐ−１０００）にて調整した。試料を測定台に設置後、引掻角度が４５°になるよう鉛筆を固定し、荷重７５０ｇの条件で試験を行った。試験毎に、芯を平滑にしながら、試験場所をずらして５回試験を繰り返した。
塗膜表面に凹みの発生有無を目視で確認した。
凹みの発生が１本も無い場合の鉛筆硬度を評価結果（表２）に記載した。
【０１２０】
黒の締まり感の評価
黒色ＰＭＭＡ板（クラレ社製コモグラス（登録商標）、厚さ２ｍｍ）上に透明光学粘着フィルム（ＯＣＡ  フィルム、パナック社製、ＰＤ−Ｓ１）を介して、防眩コーティング層の試験サンプルを貼り合わせ、試験片を作製し、黒の締まり感を目視によって以下の評価基準に基づき評価した。
◎：白濁感がほとんど認識されず良好であった。
○：白濁感が少し認識されるが良好であった。
△：白濁感が認識され不良であった。
×：白濁感がはっきり認識され不良であった
【０１２１】
実施例２〜２３および比較例１〜６
各成分を、表１Ａおよび表１Ｂに示す割合で配合したこと以外は、実施例１と同様にして、固形分濃度が４０％となるように防眩コーティング組成物を調製した。
その後、実施例１と同様にして、各種評価を行った。得られた結果を表２Ａおよび表２Ｂに示す。
【０１２２】
【表１Ａ】
2019070714.tif 000008
【０１２３】
【表１Ｂ】
2019070714.tif 000009
【０１２４】
【表２Ａ】
2019070714.tif 000010
【０１２５】
【表２Ｂ】
2019070714.tif 000011
【０１２６】
このように、本発明の防眩コーティング組成物によると、例えば、液晶ディスプレイの画像表示部において要求される防眩性能及びギラツキ防止性能の両方を満たす防眩ハードコート層を形成できる。さらに、本発明の防眩コーティング組成物によると、黒の締まり感に優れた防眩ハードコート層を形成できる。
【０１２７】
比較例１によると、第３成分の平均粒径が、本発明の範囲を超過すると、ギラツキ防止が不十分であり、さらに、黒の締まり感も不十分となる。
比較例２によると、第３成分の屈折率（Ｒｆ３）と、第１成分及び第２成分を含む硬化塗膜の屈折率（Ｒｆcf）との関係｜（Ｒｆ３）−（Ｒｆcf）｜が、本発明の範囲外であることにより、ギラツキ防止が不十分となる。また、比較例３によると、｜（Ｒｆ３）−（Ｒｆcf）｜が、本発明の範囲外であることにより、黒の締まり感が不十分となる。
比較例４によると、ＳＰ１、ＳＰ２及びＳＰ３が、（ＳＰ３）＜（ＳＰ２）＜（ＳＰ１）の関係を有さないことにより、ギラツキ防止が不十分となる。
また、比較例５によると、本発明に係る第２成分を含まないので、防眩性を得ることができず、塗膜表面で光の反射が生じ得る。
さらに、比較例６によると、本発明に係る第２成分を含まず、組成物に含まれる各成分が（ＳＰ３）＜（ＳＰ２）＜（ＳＰ１）の関係を有さないので、塗膜全体のギラツキ防止性能が不十分となることが分かる。
【産業上の利用可能性】
【０１２８】
本発明によって、液晶ディスプレイの画像表示部において求められる防眩性能及びギラツキ防止性能の両方を満たす防眩ハードコート層を形成できる防眩コーティング組成物が提供される。また、本発明は、防眩性能及びギラツキ防止性能の両方を満たす光学積層部材、及び防眩ハードコート層の形成方法を提供する。
【符号の説明】
【０１２９】
１０  凹部
２０  凸部
【図１】
2019070714.tif 000012